(57)【要約】      （修正有）【課題】十分なガス透過性を維持しながら、緻密性、加圧時の保液性、耐アルカリ性、耐酸化劣化性、耐熱性に優れ、高容量で出力特性と寿命特性に優れ、外部短絡等による電池異常時におけるシャットダウン機能を備えた電池用セパレータを提供すること。【解決手段】ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから合成される、耐酸化性に優れた半芳香族ポリアミド繊維と、シャットダウン機能を有した脂肪族ポリアミド繊維と、緻密で高い保液性を有するフィブリル化したリヨセル繊維とを含有した不織布からなる電池用セパレータ。【選択図】なし【特許請求の範囲】
【請求項１】
ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから縮重合される半芳香族ポリアミド繊維と、脂肪族ポリアミド繊維と、フィブリル化したリヨセル繊維とを含有した不織布からなる電池用セパレータ。
【請求項２】
半芳香族ポリアミド繊維の含有量が不織布の１０〜８０質量％であることを特徴とする請求項１記載の電池用セパレータ。
【請求項３】
脂肪族ポリアミド繊維の含有量が不織布の１０〜８０質量％であることを特徴とする請求項１または２記載の電池用セパレータ。
【請求項４】
フィブリル化したリヨセル繊維の含有量が不織布の０．１〜２０質量％であることを特徴とする請求項１〜３のいずれか記載の電池用セパレータ。
【請求項５】
さらにバインダー繊維を含有する請求項１〜４のいずれか記載の電池用セパレータ。
【請求項６】
バインダー繊維がエチレンビニルアルコール共重合体繊維、エチレンビニルアルコール共重合体を含む複合繊維、ポリオレフィン系熱融着繊維、ポリオレフィン系芯鞘型熱融着繊維から選ばれる少なくとも１種である請求項５記載の電池用セパレータ。
【請求項７】
バインダー繊維の含有量が不織布の５〜３０質量％に調製されることを特徴とする請求項５または６記載の電池用セパレータ。
【請求項８】
電池がニッケル−カドミウム電池またはニッケル水素電池である請求項１〜７のいずれか記載の電池用セパレータ。
【発明の詳細な説明】
【技術分野】
【０００１】
本発明は、ニッケル−カドミウム電池、ニッケル−亜鉛電池、ニッケル−水素電池、等のアルカリ二次電池に好適に使用できるアルカリ電池用セパレータに関する。さらに詳しくは、寿命特性に優れ、急速充電と大電流放電が可能で、電池の安全性を高めることができるアルカリ電池用セパレータに関する。
【背景技術】
【０００２】
アルカリ二次電池は、充放電特性、過充放電特性に優れ、長寿命で繰り返し使用できるため、携帯電話、パソコン、オーディオ等の小型電子機器の他に、最近ではハイブリッド自動車、電動自転車等の大型機器にも広く使用されている。小型電子機器用途および大型機器用途のどちらにおいても、アルカリ二次電池の高容量化、小型化、軽量化、使用可能な温度領域の拡大化等が求められている。アルカリ二次電池用セパレータの役割としては、正極と負極の分離、短絡防止、耐アルカリ性および耐酸化性、電解液の保持、電極反応により生じるガスの透過などが挙げられる。
【０００３】
アルカリ二次電池用セパレータとしては、ポリオレフィン繊維の不織布、ポリアミド繊維の不織布が知られている。
【０００４】
ポリオレフィン繊維は耐アルカリ性、耐酸化劣化性には優れているものの、親水性に劣るため、ポリオレフィン繊維に親水性を付与しなければならない。親水性付与方法としては、ＳＯ３ガス、熱濃硫酸、発煙硫酸、またはクロル硫酸で処理してスルホン化する方法、フッ素を含む反応ガスで処理する方法、アクリル酸、メタクリル酸等の親水基を有する基をグラフト重合させる方法など多くの方法が提案されている（例えば、特許文献１〜３）。しかし、これらの親水性付与方法は高価な上、繊維が劣化する、親水性を長期間維持できない、外観が極めて悪くなるといった問題があった。
【０００５】
ポリアミド繊維、特にナイロン６やナイロン６６等の脂肪族ポリアミド繊維からなる不織布は、繊維自身が耐アルカリ性および親水性に優れていることから、スルホン化処理、フッ素処理、グラフト重合処理を行わなくても、電解液の保液性が良好であり、放電容量も大きい利点を有している（例えば、特許文献４）。しかし、高温における耐酸化劣化性に劣り、アルカリ二次電池の充電時に発生する酸素ガスによって酸化劣化するという欠点があるため、６０〜１３０℃といった高温環境でアルカリ二次電池が使用された場合、電池の性能低下が著しいという問題があった。
【０００６】
親水性および耐酸化劣化性を併せ持った繊維を使用した電池用セパレータとして、芳香族ポリアミドまたは全芳香族ポリアミドからなる不織布を用いたものも提案されている（例えば、特許文献４〜６）。しかし、芳香族ポリアミドまたは全芳香族ポリアミドは、耐熱性が高いために該繊維のみからなる不織布はそれ自身の接着性が低く、不織布強度に問題があった。また、一般の熱可塑性バインダー繊維との接着性も低く、やはり不織布強度に問題があった。接着性を高めるために樹脂接着を行う方法もあるが、電池用セパレータとして使用すると接着樹脂が電池の電解液に溶出する問題点があった。また、芳香族ポリアミドまたは全芳香族ポリアミドは、高温での耐アルカリ性が悪く、分解生成物が電池特性に悪影響を及ぼしたり、電池セパレータとして、活物質の移動防止性能が低下するため、寿命特性に影響を及ぼしたりすることがあった。
【０００７】
接着性の問題を改良したポリアミド繊維としては、半芳香族ポリアミド繊維がある。半芳香族ポリアミド繊維である芳香族ジアミンと脂肪族ジカルボン酸とからなるＭＸＤ−６繊維（三菱瓦斯化学社製）で構成される不織布を用いた電池用セパレータは、高温での耐酸化劣化性に劣り、充電時に発生する酸素ガスによって酸化されて劣化する場合があった。
【０００８】
これに対し、脂肪族ジアミンと芳香族ジカルボン酸とからなる半芳香族ポリアミド繊維が、親水性、耐アルカリ性、耐酸化劣化性を併せ持つ繊維として、電池用セパレータに好適に用いることができる（例えば、特許文献７および８）。しかし、該半芳香族ポリアミド繊維は、繊維の機械的強度が脂肪族ポリアミド繊維、全芳香族ポリアミド繊維等と比較して小さいという欠点がある。
【０００９】
一方、大電流化が進む中、外部短絡等により異常な大電流が流れたときに電池温度が著しく上昇して、電池の変形、破裂および発火等が起こることがあるが、従来、電池の回路設計等により機器の安全性を高めていた。
【特許文献１】特開平５６−３９７３号公報
【特許文献２】特開昭５８−１７５２５６号公報
【特許文献３】特開平１−１３２０４２号公報
【特許文献４】特開２００５−１８３１６１号公報
【特許文献５】特開平５−２８３０５４号公報
【特許文献６】特開昭５３−５８６３６号公報
【特許文献７】特開昭５８−１４７９５６号公報
【特許文献８】特開平９−２５９８５６号公報
【特許文献９】特開２００２−１５１０４１号公報
【発明の開示】
【発明が解決しようとする課題】
【００１０】
本発明の課題は、十分なガス透過性を維持しながら、緻密性、加圧時の保液性、耐アルカリ性、耐酸化劣化性、耐熱性に優れ、高容量で出力特性と寿命特性に優れ、電池の安全性を高めることができる電池用セパレータを提供することにある。
【課題を解決するための手段】
【００１１】
本発明者らは、上記課題を解決するために鋭意研究した結果、
（１）ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから縮重合される半芳香族ポリアミド繊維と、脂肪族ポリアミド繊維と、フィブリル化したリヨセル繊維とを含有した不織布からなる電池用セパレータ、
（２）半芳香族ポリアミド繊維の含有量が不織布の１０〜８０質量％であることを特徴とする（１）記載の電池用セパレータ、
（３）脂肪族ポリアミド繊維の含有量が不織布の１０〜８０質量％であることを特徴とする上記（１）または（２）記載の電池用セパレータ、
（４）フィブリル化したリヨセル繊維の含有量が不織布の０．１〜２０質量％であることを特徴とする上記（１）〜（３）のいずれか記載の電池用セパレータ、
（５）さらにバインダー繊維を含有する上記（１）〜（４）のいずれか記載の電池用セパレータ、
（６）バインダー繊維がエチレンビニルアルコール共重合体繊維、エチレンビニルアルコール共重合体を含む複合繊維、ポリオレフィン系熱融着繊維、ポリオレフィン系芯鞘型熱融着繊維から選ばれる少なくとも１種である上記（５）記載の電池用セパレータ、
（７）バインダー繊維の含有量が不織布の５〜３０質量％に調製されることを特徴とする上記（５）または（６）記載の電池用セパレータ、
（８）電池がニッケル−カドミウム電池またはニッケル水素電池である上記（１）〜（７）のいずれか記載の電池用セパレータ、
を見出した。
【００１２】
本発明の電池用セパレータ（１）は、半芳香族ポリアミド繊維と、脂肪族ポリアミド繊維と、フィブリル化したリヨセル繊維とを含有した不織布からなり、十分なガス透過性を維持しながら、緻密性、加圧時の保液性、耐アルカリ性、耐熱性、耐酸化劣化性に優れ、さらには、熱によってセパレータの開孔を閉塞してイオン透過性を遮断する機能（シャットダウン機能）をも実現した。すなわち、本発明の電池用セパレータでは、高温でも安定に作動し、外部短絡等による電池異常時に電池が２００℃以上になった場合、セパレータが電池のイオン透過性を遮断し、緩やかにシャットダウンするという秀逸な効果をもつ高容量の小型電池を製造することができる。
【００１３】
本発明の電池用セパレータ（２）は、半芳香族ポリアミド繊維の含有量が不織布の１０〜８０質量％である。半芳香族ポリアミド繊維の含有量が１０質量％よりも少ない場合には、耐アルカリ性および耐酸化劣化性に劣るため、分解生成物による電池性能の低下、ならびに、活物質の移動防止性能が低下し、寿命特性が低下する場合がある。逆に、半芳香族ポリアミド繊維の含有量が８０質量％より多くなると、電池異常時においてシャットダウン機能が速やかに働かない場合がある。
【００１４】
本発明の電池用セパレータ（３）は、脂肪族ポリアミド繊維の含有量が不織布の１０〜８０質量％である。脂肪族ポリアミド繊維の含有量が１０質量％よりも少ない場合には、電池異常時においてシャットダウン機能が速やかに働かない場合がある。逆に、脂肪族ポリアミド繊維の含有量が８０質量％より多くなると、電池セパレータの耐アルカリ性および耐酸化劣化性に劣るため、分解生成物による電池性能の低下、ならびに、活物質の移動防止性能が低下し、寿命特性が低下する場合がある。
【００１５】
本発明の電池セパレータ（４）は、フィブリル化したリヨセル繊維の含有量が不織布の０．１〜２０質量％である。フィブリル化したリヨセル繊維の含有量が０．１％未満の場合、緻密性が不十分で耐デンドライト防止性が低下するだけでなく、加圧時の保液性も低下してドライアウトによる容量低下が起こり電池寿命を短くする。逆に、２０質量％より多い場合、緻密性が高すぎて、電極反応により生じるガスの透過性が悪くなり、内圧上昇が起きて電池寿命を短くすることがある。
【００１６】
本発明の電池用セパレータにおいて、上記（５）記載の通り、さらにバインダー繊維を含有すると好ましい。特に、湿式法で不織布を製造する場合、湿紙の強度を向上させるため、および電池セパレータの強度を向上させるために、上記（６）記載の通り、耐熱性に優れ、少量で融着効果を発現し、かつ電池特性への影響が少ないエチレンビニルアルコール共重合体繊維、エチレンビニルアルコール共重合体を含む複合繊維、ポリオレフィン系芯鞘型熱融着繊維、ポリオレフィン系熱融着繊維の１種を用いることが好ましい。湿式法で不織布を製造する場合、湿熱により融点よりも低い温度で融着し、ポリオレフィン系融着繊維に比べ高い融点を有することから、内部抵抗の原因となる熱によるフィルム化を乾燥状態では起こしにくいエチレンビニルアルコール共重合体繊維、エチレンビニルアルコール共重合体を含む複合繊維がより好ましい。
【００１７】
本発明の電池セパレータ（７）は、バインダー繊維の含有量が不織布の５〜３０質量％である。より好ましくは、５〜２０質量％である。バインダー繊維が３０質量％を越えると、１３０℃といった高温環境下では、バインダー繊維の溶解により内部抵抗が高くなることがある。しかし、不織布の構成成分のうちバインダー繊維によって強度を発現させる場合においては、５質量％未満ではセパレータの機械的強度が小さくなることがある。
【００１８】
本発明の電池セパレータ（８）のように、電池がニッケル−カドミウム電池またはニッケル水素電池である時、最も優れた電気特性を有することを見い出し、本発明を完成するに至った。
【発明の効果】
【００１９】
本発明の電池用セパレータは、半芳香族ポリアミド繊維と、脂肪族ポリアミド繊維と、フィブリル化したリヨセル繊維とを含有した不織布からなり、十分なガス透過性を維持しながら、緻密性、加圧時の保液性、耐アルカリ性、耐熱性、耐酸化劣化性に優れ、シャットダウン機能を有することを実現した。本発明の電池用セパレータを用いたアルカリ二次電池は、高温でも安定に作動し、外部短絡等による電池異常時において緩やかにシャットダウンするという秀逸な効果をもたらす。
【発明を実施するための最良の形態】
【００２０】
以下、本発明の電池用セパレータについて、詳説する。
【００２１】
本発明の電池用セパレータ（１）は、半芳香族ポリアミド繊維と脂肪族ポリアミド繊維とフィブリル化したリヨセル繊維とを含有する不織布からなる。
【００２２】
本発明の電池用セパレータに係わる半芳香族ポリアミド繊維のポリアミドは、ジカルボン酸成分の６０モル％以上が芳香族ジカルボン酸であること、およびジアミン成分の６０モル％以上が炭素数６〜１２の脂肪族アルキレンジアミンである半芳香族ポリアミドを用いる。このポリアミドは、親水性、耐アルカリ性、耐酸化劣化性に優れている。
【００２３】
芳香族ジカルボン酸成分としては、セパレータの耐熱性、耐薬品性の点でテレフタル酸が最も好ましく、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４′−オキシジ安息香酸、ジフェニルメタン−４，４′−ジカルボン酸、ジフェニルスルホン−４，４′−ジカルボン酸、４，４′−ビフェニルジカルボン酸などの芳香族ジカルボン酸を１種類以上併用して使用することもできる。
【００２４】
ジカルボン酸として、芳香族ジカルボン酸の含有量は、ジカルボン酸成分の６０モル％以上であり、７５モル％以上であることが好ましい。なかでも不織布の強度、耐薬品性、耐熱性等の点でジカルボン酸成分が１００％の芳香族ジカルボン酸であることが好ましい。芳香族ジカルボン酸の含有率が６０モル％未満の場合には、得られる繊維の耐アルカリ性、耐酸化性、強度などの諸物性が低下することがある。
【００２５】
上記芳香族ジカルボン酸以外のジカルボン酸としてはマロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸；１，３−シクロペンタンジカルボン酸、１，４−シクロヘキサンジカルボン酸等の脂環式ジカルボン酸を挙げることができ、これらの酸は１種類のみならず２種類以上用いることができる。さらにトリメトリット酸、トリメシン酸、ピロメリット酸等の多価カルボン酸を繊維化・不織布化が容易な範囲内で含有させることもできる。
【００２６】
また、ジアミン成分の６０モル％以上は炭素数が６〜１２の脂肪族アルキレンジアミンで構成され、かかる脂肪族アルキレンジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等の直鎖または側鎖を有する脂肪族ジアミンなどを挙げることができる。
【００２７】
この脂肪族アルキレンジアミンの含有量は、ジアミン成分の６０モル％以上であるが、７５モル％以上、特に９０モル％以上であることが、耐熱性の点で好ましい。脂肪族ジアミン成分の含有率が６０モル％未満の場合には、得られる繊維の耐酸化性、強度などが低下する傾向がある。なかでも耐熱性、耐加水分解性、耐薬品性の点で１，９−ノナンジアミン、１，９−ノナンジアミンと２−メチル−１，８−オクタンジアミンとの併用が好ましい。そして、ジアミン成分の６０〜１００モル％が１，９−ノナンジアミンおよび２−メチル−１，８−オクタンジアミンからなり、かつ１，９−ノナンジアミンと２−メチル−１，８−オクタンジアミンのモル比が４０：６０〜９９：１であることが好ましく、７０：３０〜９５：５であることがさらに好ましい。
【００２８】
また、本発明の電池用セパレータに係わる半芳香族ポリアミド繊維のポリアミドは、その分子鎖が末端封止剤により封止されていることが好ましい。末端の１０％以上が封止されているのが好ましく、末端の４０％以上が封止されているのが更に好ましく、末端の７０％以上が封止されているのが最も好ましい。ポリアミドの末端を封止することにより、得られる電池用セパレータの機械的強度、耐アルカリ性、耐酸化劣化性等が優れたものとなる。末端封止剤としては、ポリアミド末端のアミノ基または、カルボキシル基との反応性を有する単官能性の化合物であれば、特に制限はないが、反応性および封止末端の安定性等の点からモノカルボン酸、モノアミンが好ましい。
【００２９】
本発明の電池用セパレータに係わる脂肪族ポリアミド繊維のポリアミドは、単一短繊維として用いる際は、ナイロン６、ナイロン６６、ナイロン１０、ナイロン１１、ナイロン１２等であることが好ましく、熱融着短繊維として用いる際は、従来の熱融着乾式不織布や熱融着湿式不織布に使用されている芯鞘型、サイドバイサイド型の複合繊維、あるいは単一成分タイプなどが挙げられるが、高い引張強度を得るという点から特に芯鞘型融着繊維であることが好ましい。例えば、具体的な芯鞘型融着繊維としては、芯成分がナイロン６６で鞘成分がナイロン６、あるいは、芯成分がナイロン６または６６で鞘成分がナイロン６１２、６１０等の共重合ナイロン、あるいは、芯成分がナイロン６または６６で鞘成分がポリエチレン（ＰＥ）、ポリプロピレン（ＰＰ）などのポリオレフィンのような組み合わせが好適に用いられる。
【００３０】
本発明の電池用セパレータに係わるフィブリル化したリヨセル繊維の「リヨセル」とは、ＩＳＯ規格および日本のＪＩＳ規格に定める用語で「セルロース誘導体を経ずに、直接、有機溶剤に溶解させて紡糸して得られるセルロース繊維」のことである。リヨセル繊維の特徴としては、湿潤強度に優れていること、フィブリル化し易いこと、およびセルロース繊維由来の水素結合によりシート化したときの強度が得やすいこと、等が挙げられる。
【００３１】
リヨセル繊維は、通常のパルプ繊維と同様に、ビーター、ＰＦＩミル、シングルディスクリファイナー（ＳＤＲ）、ダブルディスクリファイナー（ＤＤＲ）、また、顔料等の分散や粉砕に使用するボールミル、ダイノミル等の叩解、分散設備でフィブリル化が可能である。これらの分散設備を用いて最適にフィブリル化したリヨセル繊維を用いることが望ましい。リヨセル繊維はセルロース繊維が原料であることから、フィブリル化した後も水素結合による強度向上が望めるという特徴を有している。
【００３２】
本発明の電池用セパレータに係わる半芳香族ポリアミド繊維、脂肪族ポリアミド繊維およびリヨセル繊維の繊維径は、０．０８〜１．７ｄｔｅｘが好ましく、更に好ましくは０．０８〜１ｄｔｅｘが好ましい。１．７ｄｔｅｘを超える場合、耐ショート性、吸液性、保液性が低下する傾向があり、０．０８ｄｔｅｘ未満の場合、通気性を阻害する傾向がある。
【００３３】
本発明の電池用セパレータに係わるフィブリル化したリヨセル繊維において、幹部から離脱した繊維径１μｍ以下のフィブリルか繊維は、アスペクト比（繊維長／繊維径）が１０〜１０００００、好ましくは、１００〜５００００である。
【００３４】
本発明の電池用セパレータにおいて、不織布の製造方法としては、繊維ウェブを形成し、繊維ウェブ内の繊維を接着・融着・絡合させる方法を用いることができる。得られた不織布は、そのまま使用しても良いし、複数枚からなる積層体として使用することもできる。繊維ウェブの製造方法としては、例えば、カード法、エアレイ法等の乾式法、抄紙法等の湿式法、スパンボンド法、メルトブロー法等がある。このうち、湿式法によって得られるウェブは、均質かつ緻密であり、電池用セパレータとして好適に用いることができる。湿式法は、繊維を水中に分散して均一な抄紙スラリーとし、この抄紙スラリーを円網、長網、傾斜式等のワイヤーの少なくとも１つを有する抄紙機を用いて、繊維ウェブを得る方法である。
【００３５】
繊維ウェブから不織布を製造する方法としては、水流交絡法、ニードルパンチ法、バインダー接着法等を使用することができる。
【００３６】
本発明の電池用セパレータ（６）および（７）に係わるバインダー繊維として、耐熱性と接着性に優れた繊維径が０．０１ｄｔｅｘ〜１．０ｄｔｅｘのエチレンビニルアルコール共重合体繊維、エチレンビニルアルコール共重合体を含む複合繊維、（例えば、芯がＰＰ成分で、鞘成分がエチレンビニルアルコール共重合体成分の芯鞘型複合繊維、或いは、その断面において、エチレンビニルアルコール共重合体とポリオレフィン重合体のうち一方の成分が、他方の成分の間に介在して少なくとも２個以上に分割されて、各々が繊維断面の構成単位となっており、隣接している各構成繊維の一部が繊維表面に露出している分割型複合繊維）、ポリオレフィン系芯鞘型熱融着繊維（芯がＰＰ成分で、鞘成分がＰＥ成分、或いは芯がＰＰ成分で、鞘成分がＰＰ共重合体成分である）、ポリオレフィン系熱融着繊維から選ばれる少なくとも1種を使用することができる。これらのバインダー繊維は、主に湿式法で不織布を製造する場合に好適に用いられる。
【００３７】
本発明の電池用セパレータにおいて、湿式法で不織布を製造する場合、ポリアミド繊維、フィブリル化したリヨセル繊維、バインダー繊維の繊維長としては、２〜２０ｍｍが好ましい。繊維長が２０ｍｍを超えた場合、湿式法では繊維の分散が難しくなることがあり、地合不良等が発生し、良好な繊維ウェブの形成ができなくなるといった問題が生じることがある。一方、繊維長が２ｍｍ未満では、電池セパレータの機械的強度が小さくなることがある。
【００３８】
本発明の電池用セパレータにおいて、さらに親水性を向上させるために、親水化処理を施しても良い。親水化処理としては、コロナ放電処理、大気圧プラズマ処理、スルホン化処理、フッ素化処理、界面活性剤処理等を用いることができる。
【００３９】
コロナ放電処理は、高電圧発生機に接続した電極と、シリコンラバーなどでカバーした金属ロール間に適度の間隙を設け、高周波で数千〜数万Ｖの電圧をかけ、高圧コロナを発生させ、この間隔に上記の方法で得られた不織布を適度な速度で走らせ、該不織布面にコロナが生成したオゾン、あるいは、酸化窒素を反応させて、カルボキシル基、ヒドロキシル基、ペルオキシド基を生成させることにより、不織布に対する電解液の親和性を向上させる表面改質法である。
【００４０】
大気圧プラズマ処理は、対向する電極の少なくとも一方の電極表面にポリイミド、雲母、セラミック、ガラス等の固体誘電体を配設した誘電体被覆電極を有するプラズマ反応装置に、ヘリウムおよびアルゴンと酸素から本質的になる気体組成物を導入し、大気圧下でプラズマ励起を行って、対向する電極の間に位置する不織布表面を酸化およびエッチングして電解液親和性を向上させる表面改質法である。
【００４１】
スルホン化処理は、ＳＯ３ガス中にて不織布にスルホン基を導入する方法や、発煙硫酸、硫酸、三酸化硫黄、クロロ硫酸、または塩化スルフリルからなる溶液中に不織布を浸漬してスルホン酸基を導入する方法や、一硫化硫黄ガス、二酸化硫黄ガスあるいは三酸化硫黄ガスなどの存在下で放電を作用させて不織布にスルホン酸基を生成させて電解液親和性を向上させる表面改質法である。
【００４２】
フッ素処理は、窒素ガス、あるいはアルゴンガスなどで希釈したフッ素ガスと酸素ガス、二酸化炭素ガス、二酸化硫黄ガス等の一種類のガスとの混合ガスを不織布に接触させて、表面にカルボキシル基、カルボニル基、水酸基を生成させて電解液親和性を向上させる表面改質法である。
【００４３】
界面活性剤処理としては、ノニオン系界面活性剤、例えば、ポリオキシエチレンアルキルエーテル、若しくはポリオキシエチレンアルキルフェノールエーテルなどの溶液中に不織布を含浸するか、この溶液を塗布、若しくはスプレーするかした後、乾燥して、不織布表面の電解液親和性を向上させる表面改質法である。
【実施例】
【００４４】
以下、本発明を実施例によりさらに詳細に説明するが、本発明は本実施例に限定されるものではない。なお、実施例中における、部、％は断りのない限り、すべて質量によるものである。
【００４５】
フィブリル化していないリヨセル単繊維（レンチング  ファイバーズ社製、繊維径約１５μｍ、繊維長４ｍｍ）をダブルディスクリファイナーを用いて４０回繰り返し処理し、幹部から離脱した平均繊維径０．９μｍのフィブリル化リヨセル繊維を調製した。
【００４６】
実施例１
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）６０質量部と、繊度２．２ｄｔｅｘ、繊維長５ｍｍの芯成分がナイロン６で、鞘成分がナイロン共重合体の芯鞘型複合繊維（鞘成分融点１３９℃）３０部、上記フィブリル化リヨセル繊維１０質量部とを一緒に混合し、パルパーの水中で離解させ、アジテーターによる撹拌のもと、均一な抄造用スラリー（１％濃度）を調成した。この抄造用スラリーを円網抄紙機による湿式法を用いて抄き上げ、１５０℃のシリンダードライヤーによって不織布強度を発現させ、坪量６７．８ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６７．８ｇ／ｍ２、厚さ１６３μｍの不織布を製造し、アルカリ電池用セパレータとした。
【００４７】
実施例２
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）１０質量部と、繊度０．６ｄｔｅｘ、繊維長５ｍｍのジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）５０質量部と、繊度２．２ｄｔｅｘ、繊維長５ｍｍの芯成分がナイロン６で、鞘成分がナイロン共重合体の芯鞘型複合繊維（鞘成分融点１３９℃）３０部、上記フィブリル化リヨセル繊維１０質量部とを一緒に混合し、パルパーの水中で離解させ、アジテーターによる撹拌のもと、均一な抄造用スラリー（１％濃度）を調成した。この抄造用スラリーを円網抄紙機による湿式法を用いて抄き上げ、１５０℃のシリンダードライヤーによって不織布強度を発現させ、坪量６６．４ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６６．４ｇ／ｍ２、厚さ１６２μｍの不織布を製造し、アルカリ電池用セパレータとした。
【００４８】
実施例３
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）７５質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）１０質量部と、上記フィブリル化リヨセル繊維５質量部と、エチレン含有量が４４モル％、ケン化度９９．６％、繊度０．６ｄｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６７．０ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６７．０ｇ／ｍ２、厚さ１５８μｍの不織布を製造し、アルカリ電池用セパレータとした。
【００４９】
実施例４
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）４５質量部と、繊度０．６ｄｔｅｘ、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）４０質量部と、上記フィブリル化リヨセル繊維５質量部と、エチレン含有量が４４モル％、ケン化度９９．６％、繊度０．６ｄｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量７１．３ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量７１．３ｇ／ｍ２、厚さ１８０μｍの不織布を製造し、アルカリ電池用セパレータとした。
【００５０】
実施例５
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）４０質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）３５質量部と、上記フィブリル化リヨセル繊維５質量部と、エチレン含有量が４４モル％、ケン化度９９．６％、繊度０．６ｄｔｅｘ、繊維長５ｍｍのエチレンビニルアルコール共重合体繊維２０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６７．３ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６７．３ｇ／ｍ２、厚さ１７０μｍの不織布を製造し、アルカリ電池用セパレータとした。
【００５１】
実施例６
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）４５質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）４５質量部と、上記フィブリル化リヨセル繊維５質量部と、エチレン含有量が４４モル％、ケン化度９９．６％、繊度０．６ｄｔｅｘ、繊維長５ｍｍのエチレンビニルアルコール共重合体繊維５質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６７．９ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６７．９ｇ／ｍ２、厚さ１７４μｍの不織布を製造し、アルカリ電池用セパレータとした。
【００５２】
実施例７
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）３０質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）３０質量部と、上記フィブリル化リヨセル繊維１０質量部と、繊度１．７ｄｔｅｘ、繊維長１０ｍｍの芯がＰＰ成分、鞘がＰＥ成分の芯鞘型複合繊維３０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１５０℃のシリンダードライヤーによって不織布強度を発現させ、坪量７１．６ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量７１．６ｇ／ｍ２、厚さ１７５μｍの不織布を製造し、アルカリ電池用セパレータとした。
【００５３】
実施例８
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）３０質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）３０質量部と、上記フィブリル化リヨセル繊維１０質量部と、繊度２．２ｄｔｅｘ、繊維長１０ｍｍの芯成分がＰＰで、鞘成分がエチレンビニルアルコール共重合体の芯鞘型複合繊維３０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６６．８ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６６．８ｇ／ｍ２、厚さ１８６μｍの不織布を製造し、アルカリ電池用セパレータとした。
【００５４】
実施例９
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）５０質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）４０質量部と、上記フィブリル化リヨセル繊維５質量部と、ポリビニルアルコール繊維（クラレ製、製品名ＶＰＷ  １×３）５質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６６．０ｇ／ｍ２、幅５０ｃｍの不織布を作製した。次に、この不織布の両面に電極２０ｍｍ幅×６００ｍｍ、誘電体ハイバロン３．２ｍｍを用いてコロナ処理を施し、最後に、ロール温度６０℃でカレンダー処理を行い、厚み調整を行った。坪量６６．０ｇ／ｍ２、厚さ１６５μｍの不織布を製造し、アルカリ電池用セパレータとした。
【００５５】
実施例１０
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）４５質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）４４質量部と、上記フィブリル化リヨセル繊維１質量部と、エチレン含有量が４４モル％、ケン化度９９．６％、繊度０．６ｄｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６８．８ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６８．８ｇ／ｍ２、厚さ１７８μｍの不織布を製造し、アルカリ電池用セパレータとした。
【００５６】
実施例１１
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）３５質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）３５質量部と、上記フィブリル化リヨセル繊維２０質量部と、エチレン含有量が４４モル％、ケン化度９９．６％、繊度０．６ｄｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６８．８ｇ／ｍ２、幅５０ｃｍの不織布を作製した。次に、ロール温度６０℃でカレンダー処理を行い、さらに不織布の両面に電極２０ｍｍ幅×６００ｍｍ、誘電体ハイバロン３．２ｍｍを用いてコロナ処理を施して、坪量６８．８ｇ／ｍ２、厚さ１６２μｍの不織布を製造し、アルカリ電池用セパレータとした。
【００５７】
比較例１
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）４０質量部と、ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）４０質量部と、エチレン含有量が４４モル％、繊度０．６ｄｔｅｘ、繊維長５ｍｍのエチレンビニルアルコール共重合体繊維２０質量部とを一緒に混合し、パルパーの水中で離解させ、アジテーター等による撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６７．９ｇ／ｍ２、幅５０ｃｍの不織布を作製した。次に、この不織布の両面に電極２０ｍｍ幅×６００ｍｍ、誘電体ハイバロン３．２ｍｍを用いてコロナ処理を施し、最後にロール温度６０℃でカレンダー処理を行い、厚み調整を行った。坪量６７．９ｇ／ｍ２、厚さ１７４μｍの不織布を製造し、アルカリ電池用セパレータとした。
【００５８】
比較例２
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）８５質量部と、上記フィブリル化リヨセル繊維５質量部と、エチレン含有量が４４モル％、繊度０．６ｄｅｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６９．４ｇ／ｍ２、幅５０ｃｍの不織布を作製した。次に、この２種類の不織布の両面に電極２０ｍｍ幅×６００ｍｍ、誘電体ハイバロン３．２ｍｍを用いてコロナ処理を施し、最後にロール温度６０℃でカレンダー処理を行い、厚み調整を行った。坪量６９．４ｇ／ｍ２、厚さ１７２μｍの不織布を製造し、アルカリ電池用セパレータとした。
【００５９】
比較例３
ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）８５質量部と、上記フィブリル化リヨセル繊維５質量部と、エチレン含有量が４４モル％、繊度０．６ｄｅｔｅｘ、繊維長５ｍｍのエチレンビニルアルコール共重合体繊維１０質量部とを一緒に混合し、パルパーの水中で離解させ、アジテーターによる撹拌のもと、均一な抄造用スラリー（１％濃度）を調成する。この抄造用スラリーを円網抄紙機による湿式法を用いて抄き上げ、１４０℃のシリンダードライヤーによって不織布強度を発現させ、坪量６５．２ｇ／ｍ２、幅５０ｃｍの不織布を作製した。次に、この２種類の不織布の両面に電極２０ｍｍ幅×６００ｍｍ、誘電体ハイバロン３．２ｍｍを用いてコロナ処理を施し、最後にロール温度６０℃でカレンダー処理を行い、厚み調整を行った。坪量６５．２ｇ／ｍ２、厚さ１６０μｍの不織布を製造し、アルカリ電池用セパレータとした。
【００６０】
実施例および比較例で得られた電池用セパレータについて、下記の評価を行い、結果を表１に示した。
【００６１】
＜評価方法＞
［通気度］
１５０ｍｍ×１５０ｍｍの試料を、ＪＩＳ Ｌ−１０９６の６．２７ １．Ａ項に従い測定した。
【００６２】
［加圧保液量］
５０ｍｍ×１００ｍｍのセパレータ試料を２０℃、３１％ＫＯＨ水溶液に５分間浸漬し、３０秒間自然液切りを行った後、１００ｍｍ×１５０ｍｍのろ紙（ＡＤＶＡＮＴＥＣ社製Ｎｏ．２６）に挟んだ状態で実験台に置き、約１５ｋｇの真鍮製ロールで１０回プレスした。処理前の試験片の重量をＷ０（ｍｇ）、処理後の重量をＷ１（ｍｇ）とし、それぞれを測定し、次の式（１）により加圧保液量（％）を求めた。
【００６３】
（式１）
加圧保液量（ｇ/ｍ２）＝（Ｗ１−Ｗ０）／（０．０５×０．１）    （１）    
【００６４】
［耐アルカリ性］
耐アルカリ性の評価としては、アルカリ処理後の質量減量率（％）を測定した。アルカリ処理後の質量減量率は、各試料から１００ｍｍ×１００ｍｍの大きさの試験片を３枚採取し、水分平衡状態となした時の質量Ｗ０（ｍｇ）を測定したのち、電解液に相当する比重１．３０のＫＯＨ水溶液に浸漬して、９０±２℃の雰囲気中で２０日間保存する。その後、取り出した試料を中和点に達するまで水洗乾燥し、再び水分平衡状態となした時の質量Ｗ２（ｍｇ）を測定し、次の式（２）によりアルカリ処理後の質量減量率（％）を求めた。
【００６５】
（式２）
質量減量率（％）＝［（Ｗ０−Ｗ２）／Ｗ０］×１００            （２）
【００６６】
［電池寿命試験］
電極の集電体として、発泡ニッケル基材を用いたペースト式水酸化ニッケル正極（４０ｍｍ幅）と、ニッケルメッキパンチングメタル基材を用いた焼結式カドミウム負極（４０ｍｍ幅）を１枚ずつ用い、これらの電極の間に、４３ｍｍ幅の上記の実施例の電池用セパレータまたは比較例の電池用セパレータを介在させて、それぞれ電池構成機を用いて巻き取り、渦巻状電極群を作製した。該渦巻状電極群を円筒形の金属ケースに収納した後、１Ｎ水酸化リチウムを含む７Ｎ水酸化カリウム水溶液を主体とするアルカリ電解液を注入し、安全弁付きの封印蓋を取り付けて、公称容量が０．７Ａｈの単３形密閉式ニッケルカドミウム電池を２０個作製した。電池の化成を行うために、２５℃において、０．１Ｃで１５時間充電し、１Ｃの電流で端子電圧が０．８Ｖになるまで放電するという充放電を４回繰り返した。
【００６７】
化成済みの残り１０個の電池について、４０℃において、０．２Ｃの電流で７時間充電し、１Ｃの電流で端末電圧が１．０Ｖになるまで放電するという充放電サイクルを繰り返し、電池の寿命を評価した。１００サイクル未満を×、１００〜３００サイクルを△、３００サイクル以上を○で表した。
【００６８】
［電池異常試験］
安全装置を全て停止させた化成済みの電池および充電器を用いて、２０℃において、１Ｃの電流で充電し続け、電池の外観温度が２００℃以上の高温に達した後の電池の外観を評価した。充電時に外観が赤熱し変形して終息したサンプルを×、充電時に外観が赤熱した後終息したサンプルを△、外観に変化なく終息したサンプルを○で表した。
【００６９】
【表１】
2007087891.tif 000002
【００７０】
実施例で得られた本発明の電池用セパレータは、半芳香族ポリアミド繊維、脂肪族ポリアミド繊維、フィブリル化したリヨセル繊維を含有した不織布からなり、十分なガス透過性を維持しながら、緻密性、加圧時の保液性、耐アルカリ性、耐酸化劣化性、耐熱性に優れ、シャットダウン機能を有する良好な結果が得られた。一方、比較例１で得られた電池用セパレータは、フィブリル化したリヨセル繊維を配合していない為、実施例に比べ通気度の増大（緻密性の低下）と加圧保液性の低下が確認され、電池寿命試験では寿命の低下が確認された。
【００７１】
また、比較例２で得られた電池用セパレータは、耐熱性、耐酸化劣化性に優れた半芳香族ポリアミド繊維とフィブリル化したリヨセル繊維とからなるが、電池異常試験ではセパレータのシャットダウン機能が速やかに働かず、電池の外観の変形が確認された。
【００７２】
また、比較例３で得られた電池用セパレータは、耐熱性、耐酸化劣化性に優れた半芳香族ポリアミド繊維を含まないため、電池寿命試験では寿命の低下が確認された。